(57)【要約】【課題】触感の優れる内装用表面材、特に自動車の内装用表面材を提供すること。【解決手段】本発明の内装用表面材は、不織布の一方の主面上にバインダを有する内装用表面材であり、表面粗さ（ＳＭＤ）が２．５以下、平均動摩擦係数（ＭＩＵ）が０．４０以上である主面を有し、かつ、圧縮剛性（ＬＣ）が０．５０以下である内装用表面材である。このような表面粗さ及び平均動摩擦係数である主面を有し、かつ、このような圧縮剛性を有する内装用表面材であると、触感が優れる。また、前記内装用表面材の通気度が５０ｃｍ３／ｃｍ２／ｓｅｃ．以下であることで、吸音性能が優れる。【選択図】なし【特許請求の範囲】
【請求項１】
不織布の一方の主面上にバインダを有する内装用表面材であり、前記内装用表面材は、表面試験機（ＫＥＳ−ＦＢ４）で測定した、表面粗さ（ＳＭＤ）が２．５以下、平均動摩擦係数（ＭＩＵ）が０．４０以上である主面を有し、かつ、圧縮試験機（ＫＥＳ−ＦＢ３）で測定した、圧縮剛性（ＬＣ）が０．５０以下である、内装用表面材。
【請求項２】
通気度が５０ｃｍ３／ｃｍ２／ｓｅｃ．以下である、請求項１に記載の内装用表面材。
【請求項３】
単一の不織布から構成されている、請求項１又は２に記載の内装用表面材。
【請求項４】
バインダに中空粒子を有しない、請求項１〜３のいずれか１項に記載の内装用表面材。
【請求項５】
内装用表面材に含まれるバインダ量が、１０ｇ／ｍ２以上である、請求項１〜４のいずれか１項に記載の内装用表面材。
【発明の詳細な説明】
【技術分野】
【０００１】
本発明は、内装用表面材に関する。特には、天井、ドアサイド、ピラーガーニッシュ、リヤパッケージなど自動車内装材の表面材に好適な内装用表面材に関する。
【背景技術】
【０００２】
自動車の内装用表面材として、従来から、不織布が使用されている。しかしながら近年では、より触感に優れる内装用表面材が求められており、特許文献１には、表面粗さ（ＳＭＤ）が２．５以下かつ平均表面摩擦係数（ＭＩＵ）が０．２０以上であり、自動車内装材に使用可能な合成皮革が開示されている。また、特許文献１の合成皮革は、表面粗さ（ＳＭＤ）が２．５以下であることによって、人になめらかでキメが細かい触感を与え、また、平均表面摩擦係数（ＭＩＵ）が０．２０以上であることによって、人に抵抗感やぬめり感を与えることで、しっとりした触感を持つことが開示されている。
【先行技術文献】
【特許文献】
【０００３】
【特許文献１】特開２０１４‐１４５１３３号公報
【発明の開示】
【発明が解決しようとする課題】
【０００４】
しかしながら近年では、より触感に優れる内装用表面材が求められており、例えば、特許文献１が開示する従来技術のみでは、その要望を満足する内装用表面材を提供するのに限界があると考えられた。
【０００５】
本発明はこのような目的を達成するためになされたものであり、より触感に優れる内装用表面材を提供することを目的とする。
【課題を解決するための手段】
【０００６】
本発明の請求項１にかかる発明は、「不織布の一方の主面上にバインダを有する内装用表面材であり、前記内装用表面材は、表面試験機（ＫＥＳ−ＦＢ４）で測定した、表面粗さ（ＳＭＤ）が２．５以下、平均動摩擦係数（ＭＩＵ）が０．４０以上である主面を有し、かつ、圧縮試験機（ＫＥＳ−ＦＢ３）で測定した、圧縮剛性（ＬＣ）が０．５０以下である、内装用表面材。」である。
【０００７】
本発明の請求項２にかかる発明は、「通気度が５０ｃｍ３／ｃｍ２／ｓｅｃ．以下である、請求項１に記載の内装用表面材。」である。
【０００８】
本発明の請求項３にかかる発明は、「単一の不織布から構成されている、請求項１又は２に記載の内装用表面材。」である。
【０００９】
本発明の請求項４にかかる発明は、「バインダに中空粒子を有しない、請求項１〜３のいずれか１項に記載の内装用表面材。」である。
【００１０】
本発明の請求項５にかかる発明は、「内装用表面材に含まれるバインダ量が、１０ｇ／ｍ２以上である、請求項１〜４のいずれか１項に記載の内装用表面材。」である。
【発明の効果】
【００１１】
本発明の請求項１にかかる発明は、表面粗さ（ＳＭＤ）が２．５以下、平均動摩擦係数（ＭＩＵ）が０．４０以上である主面を有し、かつ、圧縮剛性（ＬＣ）が０．５０以下である内装用表面材である。このような表面粗さ及び平均動摩擦係数である主面を有し、かつ、このような圧縮剛性を有する内装用表面材であると、触感に優れることを見出したのである。つまり、表面粗さが小さいということは内装用表面材表面が平滑であり、平均動摩擦係数が大きいということは内装用表面材表面を擦った際に摩擦抵抗が高く、しかも圧縮剛性が小さいということは内装用表面材を触って押した際の柔らかさに優れることを意味し、これらの条件を満たした場合に、触感に優れることを見出したのである。
【００１２】
本発明の請求項２にかかる発明は、内装用表面材の通気度が５０ｃｍ３／ｃｍ２／ｓｅｃ．以下であることによって、吸音性能に優れる内装用表面材である。
【００１３】
本発明の請求項３にかかる発明は、内装用表面材が単一の不織布から構成されていることによって、内装用表面材の層間剥離が起こりにくいことから、成型加工性に優れる内装用表面材である。
【００１４】
本発明の請求項４にかかる発明は、内装用表面材に含まれるバインダに中空粒子を有しないことから、内装用表面材に触って押した際の触感が中空粒子により硬くなることがなく、触感に優れる内装用表面材である。
【００１５】
本発明の請求項５にかかる発明は、内装用表面材に含まれるバインダ量が１０ｇ／ｍ２以上であることによって、上述のような表面粗さ及び平均動摩擦係数を満たしやすく、触感に優れる内装用表面材が実現しやすい。
【発明を実施するための最良の形態】
【００１６】
本発明の内装用表面材（以下、単に「表面材」と表記することがある）を構成する不織布は、表面粗さ（ＳＭＤ）が２．５以下、平均動摩擦係数（ＭＩＵ）が０．４０以上である主面を有し、かつ、圧縮剛性（ＬＣ）が０．５０以下である。本発明者らは、このような物性を同時に満たすことによって、触感に優れていることを見出したのである。なお、本発明における「主面」は表面材または不織布の面の中で、最も面積の広い面を意味し、主面の中で、少なくとも１つの主面が前記物性を満たす。以下、前記物性を満たす主面を「平滑柔軟主面」と表記することがある。
【００１７】
この表面粗さは文字通り、主面における凹凸、つまり平滑性を示す指標であり、本発明者の検討により、表面材の少なくとも一方の主面の表面粗さ（ＳＭＤ）が２．５以下であれば、表面材表面が優れた触感であることに寄与できることを見出したのである。表面粗さ（ＳＭＤ）の値が小さい方が、平滑で、より優れた触感となる傾向があるため、表面粗さ（ＳＭＤ）は２．２以下であるのが好ましく、２．０以下であるのがより好ましい。なお、表面粗さ（ＳＭＤ）の下限は特に限定するものではないが、理想的には、全く凹凸のない表面粗さを示す０である。この表面粗さ（ＳＭＤ）は表面試験機（ＫＥＳ−ＦＢ４、カトーテック（株）製）を用いて測定される値であり、表面材の試料（２０ｃｍ角）を試験機に４００ｇの荷重をかけてセットし、粗さ接触子（０．５ｍｍワイヤー、接触面幅：５ｍｍ）に１０．０ｇの加重をかけて試料に接触させ、試料を１ｍｍ／ｓｅｃ．の速度で移動させて測定した平均偏差を意味する。
【００１８】
また、平均動摩擦係数（ＭＩＵ）は、摩擦子を表面材の主表面と当接させ、表面材を移動させることにより、摩擦子が表面材を擦るような状態で測定するため、表面材表面を擦った際の摩擦抵抗を示す指標であり、本発明者の検討により、表面材の少なくとも一方の主面の平均動摩擦係数（ＭＩＵ）が０．４０以上であれば、表面材表面に触れた際に抵抗感やヌメリ感を感じることによるしっとりとした触感に優れることを見出した。この平均動摩擦係数（ＭＩＵ）の値が大きいほど、表面材表面を擦った際により優れた触感となる傾向があるため、平均動摩擦係数（ＭＩＵ）は、０．４５以上であるのがより好ましく、０．５０以上であるのが更に好ましい。一方で、平均動摩擦係数（ＭＩＵ）の値が大きすぎると、摩擦抵抗が強すぎて、指に引っかかるような触感となり、逆に触感を損なう場合があるため、２．０以下であるのが好ましい。この平均動摩擦係数（ＭＩＵ）は、表面試験機（ＫＥＳ−ＦＢ４）を用いて測定される値であり、表面材の試料（２０ｃｍ角）を試験機に４００ｇの荷重をかけてセットし、摩擦子（１０ｍｍ×１０ｍｍ）に５０ｇの加重をかけて試料に接触させ、試料を１ｍｍ／ｓｅｃ．の速度で移動させて測定した平均値を意味する。
【００１９】
更に、圧縮剛性（ＬＣ）は、圧縮子を表面材の主表面と当接させ、表面材を押すことにより測定するため、表面材に触って押した際の硬さを示す指標であり、本発明者らの検討により、表面材の圧縮剛性（ＬＣ）が０．５０以下であれば、表面材に触って押した際の触感が柔らかく、優れた触感であることに寄与できることを見出した。この圧縮剛性（ＬＣ）の値が小さいほど、表面材に触って押した際の触感が柔らかく、より優れた触感となる傾向があるため、圧縮剛性（ＬＣ）は、０．４８以下であるのがより好ましく、０．４４以下であるのが更に好ましい。圧縮剛性（ＬＣ）の値の下限については、特に限定するものではない。この圧縮剛性（ＬＣ）は、圧縮試験機（ＫＥＳ−ＦＢ３）を用いて測定される値であり、表面材の試料（２０ｃｍ角）を試験機にセットし、表面材の試料を面積２００ｍｍ２の円形平面状の端子を有する鋼板で圧縮し、圧縮速度５０ｓｅｃ／ｍｍ、圧縮最大荷重を５０ｇｆ／ｃｍ２として測定する。回復過程も同一速度で測定し、測定から得られた値を意味する。
【００２０】
本発明の表面材は、通気度が５０ｃｍ３／ｃｍ２／ｓｅｃ．以下であるのが好ましい。これにより、表面材の吸音性能（特に１０００〜２０００Ｈｚの中周波領域の吸音性能）が優れる。通気度を低くすることで、より表面材の吸音性能が高まる傾向があることから、通気度は４８ｃｍ３／ｃｍ２／ｓｅｃ．以下がより好ましく、４６ｃｍ３／ｃｍ２／ｓｅｃ．以下が更に好ましい。一方、通気度が低過ぎると表面材表面で音が反射し、表面材が吸音しないおそれがあることから、４ｃｍ３／ｃｍ２／ｓｅｃ．以上が好ましい。この通気度はＪＩＳ  Ｌ  １９１３：２０１０「一般不織布試験方法」に規定されている６．８．１１（フラジール形法）によって測定される値をいう。
【００２１】
上述のような表面粗さ及び平均動摩擦係数を有する平滑柔軟主面を有し、また、このような圧縮剛性である表面材は不織布を含むが、表面材の層間剥離が起こりにくく、表面材を成型加工する際の成型加工性に優れることから、表面材は単一の不織布から構成されているのが好ましい。この「単一の不織布」とは、絡合、バインダ接着、及び／または繊維融着によって、繊維同士が結合した状態にある不織布が積層されておらず一層のみで構成されていることを意味する。そのため、未だ繊維同士が結合していない繊維ウエブの状態で積層した後、繊維同士を結合して不織布を製造した場合、単一の不織布から構成されており、複数の不織布を有するものではない。
【００２２】
本発明の表面材に含まれる不織布を構成する繊維の繊度は特に限定するものではないが、ある程度細く、しかも分散性に優れていることによって、平滑かつ均一な平滑柔軟主面を形成しやすいように、１．５〜６．６ｄｔｅｘであるのが好ましく、１．５〜３．３ｄｔｅｘであるのがより好ましく、１．５〜２．２ｄｔｅｘであるのが更に好ましい。この繊度はＪＩＳ  Ｌ  １０１５：２０１０「化学繊維ステープル試験方法」に規定されている８．５．１（正量繊度）に規定されているＡ法により得られる値をいう。
【００２３】
また、本発明の表面材に含まれる不織布を構成する繊維の繊維長は特に限定するものではないが、分散性に優れていることによって、平滑かつ均一な平滑柔軟主面を形成しやすいように、２０〜７６ｍｍであるのが好ましく、３８〜５１ｍｍであるのがより好ましい。この繊維長はＪＩＳ  Ｌ  １０１５：２０１０「化学繊維ステープル試験方法」に規定されている８．４．１ｃ）直接法（Ｃ法）に則って測定した値をいう。
【００２４】
本発明の表面材に含まれる不織布を構成する繊維も特に限定するものではないが、例えば、ポリエステル繊維、ナイロン繊維、アクリル繊維、ビニロン繊維、ビニリデン繊維、ポリ塩化ビニル繊維、ポリエチレン繊維、ポリプロピレン繊維、ポリウレタン繊維などの合成繊維；レーヨン繊維などの再生繊維；アセテート繊維などの半合成繊維；綿、麻などの植物繊維；羊毛などの動物繊維；などを挙げることができる。これらの中でも、耐熱性、耐候性、防汚性等に優れるポリエステル繊維、及び／又は難燃性に優れるレーヨン繊維を含んでいるのが好ましい。
【００２５】
また、前記不織布を構成する繊維は、一種類の有機樹脂から構成されてなるものでも、複数種類の有機樹脂から構成されてなるものでも構わない。複数種類の有機樹脂から構成されてなる繊維として、一般的に複合繊維と称される、繊維断面における構成樹脂の分布が繊維の長手方向で同じ態様、例えば、芯鞘型、海島型、サイドバイサイド型、オレンジ型、バイメタル型などの繊維であることができる。また、前記不織布を構成する繊維は、繊維断面が略円形の繊維以外にも、繊維断面が異形である異形断面繊維を含んでいてもよい。なお、異形断面繊維として、例えば、楕円形状や、中空形状、三角形形状などの多角形形状、Ｙ字形状などのアルファベット文字型形状、不定形形状、多葉形状、アスタリスク形状などの記号型形状、あるいはこれらの形状が複数結合した形状などの繊維断面を有する繊維であってもよい。前記構成繊維に熱融着性繊維を含んでいる場合には、繊維同士を熱融着することによって不織布に強度と形態安定性を付与でき、更に、毛羽立ちや繊維の飛散を抑制して、外観品位に優れる表面材となり好ましい。このような熱融着性繊維は、全融着型の熱融着性繊維であっても良いし、上述した複合繊維のような一部融着型の熱融着性繊維であっても良い。熱融着性繊維の熱融着性を発揮する成分の種類は適宜選択するが、例えば、低融点ポリオレフィン系樹脂や低融点ポリエステル系樹脂などを使用できる。
【００２６】
また、本発明の表面材に含まれる不織布を構成する繊維は白色であっても、白色以外の色に着色されていても良いが、意匠性に優れているように、白色以外の色に着色しているのが好ましい。なお、着色した繊維は染料による染色、及び／又は顔料を練り込み又は接着するなど、染料及び／又は顔料を含有させることによって調製できる。
【００２７】
本発明の表面材に含まれる不織布を構成する繊維はどのように配向していても良いが、平滑で均一な平滑柔軟主面を有する不織布であるように、繊維同士が交差するように配向した状態にあるのが好ましい。このように繊維同士が交差するように配向した状態の不織布は、例えば、一方向性繊維ウエブをクロスレイヤー等によりクロスレイドウエブを形成し、繊維同士を結合して製造することができる。
【００２８】
本発明の表面材に含まれる不織布は、柔軟性に優れているように、繊維同士が絡合した状態にあるのが好ましい。このような繊維同士が絡合した状態にある不織布は、例えば、繊維ウエブに対して、ニードルパンチ処理又は水流絡合処理を施すことによって製造することができる。特に、ニードルパンチ処理によれば、柔軟性により優れているため好適である。
【００２９】
本発明の表面材に含まれる不織布の目付は、特に限定するものではないが、透けや破れが発生しにくいように、一方、軽量で、成型加工性に優れるように、１００〜３００ｇ／ｍ２が好ましく、１２０〜２８０ｇ／ｍ２がより好ましく、１５０〜２５０ｇ／ｍ２が更に好ましい。本発明における目付は、測定対象物の質量を主面における１ｍ２あたりに換算した質量をいう。
【００３０】
本発明の表面材に含まれる不織布の厚さは、特に限定するものではないが、柔軟性に優れるように、一方、軽量であるように、０．８〜３．０ｍｍが好ましく、１．０〜２．０ｍｍがより好ましく、１．２〜１．８ｍｍが更に好ましい。本発明における厚さは、２．０ｋＰａの圧縮荷重時の、測定対象物の主面に対して垂直方向の長さをいう。
【００３１】
本発明の表面材は、表面粗さ（ＳＭＤ）が２．５以下、及び平均動摩擦係数（ＭＩＵ）が０．４０以上である主面を有し、触感に優れる表面材が実現できるように、また不織布の一方の主面上にバインダを有する。表面材に含まれるバインダ量が多ければ多いほど、上述の効果が更に得られることから、表面材に含まれるバインダ量は１０ｇ／ｍ２以上が好ましく、２０ｇ／ｍ２を超えるのがより好ましく、２５ｇ／ｍ２以上が更に好ましく、３０ｇ／ｍ２以上が更に好ましい。表面材に含まれるバインダ量が多いことで、触感に優れる表面材が実現できるほか、表面材の繊維の毛羽立ちを抑え、耐磨耗性に優れる効果、吸音性能を向上する効果を得ることができる。一方、表面材に含まれるバインダ量が多すぎると、触感が硬くなり、柔軟性が損なわれる傾向があることから、表面材に含まれるバインダ量は５０ｇ／ｍ２以下が好ましい。また、本発明の表面材は不織布の一方の主面上にバインダを有していればよいが、不織布の両方の主面上にバインダを有してもよい。更に、表面材に含まれるバインダ量が前記範囲内であったとしても、バインダ樹脂自体が硬いと、表面材の柔軟性が損なわれる傾向があるため、バインダ樹脂のガラス転移温度は０℃以下であるのが好ましく、−１０℃以下であるのがより好ましく、−２０℃以下であるのが更に好ましく、−３０℃以下であるのが更に好ましい。一方で、バインダ樹脂のガラス転移温度が低過ぎると、粘着性に起因して、触感が悪くなる傾向があり、また、表面材を成型する場合には、成型性が悪くなる傾向があるため、−６５℃以上であるのが好ましい。なお、バインダは、例えば、エチレン−塩化ビニル系、エチレン−酢酸ビニル系、エチレン−酢酸ビニル−塩化ビニル系、塩化ビニリデン系、塩化ビニル系、ポリエステル系、アクリル酸エステル系、ポリウレタン系や、これらの共重合体、混合物などの樹脂から構成することができる。上述の「ガラス転移温度」はＪＩＳ  Ｋ７１２１（２０１２）に則って描いたＤＳＣ曲線から読み取った中間点ガラス転移温度（Ｔｍｇ）を意味する。
【００３２】
また、バインダには上述した樹脂以外にも、例えば、難燃剤、香料、顔料（無機顔料および／または有機系顔料）、抗菌剤、抗黴材、光触媒粒子、乳化剤、分散剤、増粘剤、起泡剤、消泡剤、粘度調整剤、感熱凝固剤などの添加剤を含有していてもよい。特にバインダに起泡剤を含んでいると、バインダを泡立てて不織布に含浸した際にバインダが不織布の繊維間に泡状態で付着しやすい傾向があり、また乾燥させた際にバインダが不織布の構成繊維間に皮膜を形成する構造になりやすい傾向があり、更にバインダの分布が不織布の繊維交点に集中しにくく均一になりやすい傾向がある。これによりバインダによって表面材が硬くなりにくく、また不織布の構成繊維間に造膜したバインダによって表面材の摩擦係数が高くなり、好触感な表面材を得られる傾向があることから、好ましい。起泡剤としては、各種界面活性剤が好ましく使用でき、特に、ポリオキシエチレンアルキルエーテル、脂肪酸ソルビタンエステル、アルキルポリグルコシド、脂肪酸ジエタノールアミド、アルキルモノグリセリルエーテル等のノニオン性界面活性剤；モノアルキル硫酸塩、アルキルポリオキシエチレン硫酸塩、アルキルベンゼンスルホン酸塩、モノアルキルリン酸塩等のアニオン性界面活性剤；などが好ましく使用できる。また、表面材の構成繊維が白色以外の色に着色している場合、バインダに顔料を含んでいると、表面材を構成する不織布とバインダの色差が小さくなることから、表面材に色むらが発生しにくく、表面材の外観品位に優れ好ましい。一方、バインダに中空粒子を有していると、表面材に触って押した際の触感が中空粒子によって硬くなり表面材の触感が優れないおそれがあることから、前記バインダに中空粒子を有しないのが好ましい。この中空粒子は、内部に空洞を有する粒子を意味する。また、バインダに中実粒子を有していると、表面材に触って押した際の触感が中実粒子によって硬くなり表面材の触感が優れないおそれがあることから、前記バインダに中実粒子を有しないのが好ましい。この中実粒子とは、内部が充填された粒子を意味し、例えば無機粒子が挙げられる。
【００３３】
本発明の表面材は、表面粗さ（ＳＭＤ）が２．５以下、及び平均動摩擦係数（ＭＩＵ）が０．４０以上である主面を有しているが、バインダを有する主面の方が、平滑性が高くなる傾向があり、また、摩擦係数が高くなる傾向があることから、バインダを有する主面が上述の表面粗さ、平均動摩擦係数を満たしているのが好ましい。
【００３４】
本発明の表面材の目付は、上述の表面粗さ、平均動摩擦係数を満たす主面を有し、及び圧縮剛性を満たす限り、特に限定するものではないが、透けや破れが発生しにくいように、一方、軽量で、成型加工性に優れるように、１００〜３５０ｇ／ｍ２が好ましく、１２０〜３３０ｇ／ｍ２がより好ましく、１５０〜３００ｇ／ｍ２が更に好ましい。
【００３５】
また、本発明の表面材の厚さは、特に限定するものではないが、柔軟性に優れるように、一方、軽量であるように、０．８〜３．０ｍｍが好ましく、１．０〜２．０ｍｍがより好ましく、１．２〜１．８ｍｍが更に好ましい。
【００３６】
本発明の表面材は、表面材の主面上に意匠表現などを目的とした、プリント樹脂を有していてもよい。表面材の主面上に有するプリント樹脂の態様は、柄状など表面材の主面上に部分的に存在する態様でもよいし、表面材の主面上全面に存在する態様でもよい。プリント樹脂にはバインダとして使用可能であるとして上述した樹脂を採用できる。
【００３７】
次に、本発明の表面材の製造方法について、例示し説明する。
【００３８】
まず、上述した繊維を用いて、繊維ウエブを形成する。繊維ウエブの形成方法については、上述の繊維をカード装置やエアレイ装置などに供することで繊維を絡み合わせる乾式法、繊維を溶媒に分散させシート状に抄き繊維を絡み合わせる湿式法、直接紡糸法（スパンボンド、メルトブロー、静電紡糸など）などによって製造できるが、表面材を成型加工した際の成型加工性に優れるように、ある程度の嵩がある繊維ウエブであるほうが好ましいため、カード装置やエアレイ装置などに供することで繊維を絡み合わせる乾式法を採用するのが好ましい。なお、平滑で均一な主面を有する不織布が形成しやすいように、繊維同士が交差した状態にあるように繊維を配向させるのが好ましい。例えば、一方向性繊維ウエブをクロスレイヤー等によりクロスレイドウエブを形成することによって、繊維同士が交差した状態とするのが好ましい。
【００３９】
次いで、繊維同士を絡合して不織布を製造する。この絡合方法は特に限定するものではないが、不織布がある程度柔軟性に優れているように、ニードルパンチ処理又は水流絡合により絡合するのが好ましく、より柔軟性に優れる不織布を製造しやすい、ニードルパンチ処理により結合するのが好ましい。
【００４０】
次いで、表面の平滑性を向上できるように、不織布を加熱加圧することによって、不織布表面を平滑化するのが好ましい。この加熱加圧条件は、表面粗さ（ＳＭＤ）が２．５以下、平均動摩擦係数（ＭＩＵ）が０．４０以上を満たす主面を有し、及び圧縮剛性（ＬＣ）が０．５０以下を満たす表面材が製造できる条件であればよく、不織布構成繊維、バインダの種類などによって異なるため、適宜、実験により調整するが、例えばポリエステル繊維で構成された不織布の加熱温度は、繊維が密集しやすく平滑な不織布を実現しやすいことから、ポリエステル樹脂のガラス転移温度よりも高い１２０℃以上が好ましく、１４０℃以上がより好ましく、１６０℃以上が更に好ましい。前記加熱温度の上限は、温度が高すぎると不織布を加熱加圧する際に繊維が溶けるおそれがあることから、２１０℃以下が現実的である。なお、加熱と加圧は同時に行っても良いし、加熱後に加圧しても良い。例えば、加熱ロールを用いれば加熱と加圧を同時に実施することができ、オーブン等により加熱した後に、加熱温度よりも低い温度の一対のロールによって加圧すれば、加熱と加圧を別に実施することができる。
【００４１】
次いで、表面粗さ（ＳＭＤ）が２．５以下、及び平均動摩擦係数（ＭＩＵ）が０．４０以上である主面を有する表面材が実現できるように、不織布の主面をバインダで接着し乾燥させ、表面材を製造する。不織布の主面をバインダで接着させる際、表面粗さ（ＳＭＤ）が２．５以下、及び平均動摩擦係数（ＭＩＵ）が０．４０以上である主面が実現しやすい傾向があることから、加熱加圧処理を施した主面にバインダを接着させるのが好ましい。このようなバインダは、上述のように、エチレン−塩化ビニル系、エチレン−酢酸ビニル系、エチレン−酢酸ビニル−塩化ビニル系、塩化ビニリデン系、塩化ビニル系、ポリエステル系、アクリル酸エステル系、ポリウレタン系やこれらの共重合体、混合物などの樹脂からなるエマルジョン又はサスペンジョンを用いることが出来る。前記バインダには、起泡剤、粘度調整剤、感熱凝固剤及び／又は顔料を含んでいるのが好ましく、中空粒子又は中実粒子を含んでいないのが好ましい。このようなバインダを用いる接着は、不織布（好ましくはニードルパンチ不織布又は水流絡合不織布）の片面又は両面に、バインダを含むバインダ液を含浸、泡立て含浸、又はバインダ液をコーティング、プリントし、乾燥して実施できる。バインダ液に起泡剤を含んでいる場合、バインダ液を、オークスミキサーなどの機械攪拌泡化装置を用いてバインダ液を泡立てて不織布に付与すると、バインダ液に含まれる泡が破壊されにくく、また乾燥させた際にバインダが不織布の構成繊維間に皮膜を形成する構造になりやすい傾向があり、更にバインダの分布が不織布の繊維交点に集中しにくく均一になりやすい傾向がある。これによりバインダによって表面材が硬くなりにくく、また不織布の構成繊維間に造膜したバインダによって表面材の摩擦係数が高くなり、好触感な表面材を得られる傾向があることから、泡立て含浸により不織布を接着することが好ましい。また、バインダ液に増粘剤が含まれていると、バインダ液に含まれる微細な泡の安定性が増し、乾燥させた際にバインダが不織布の構成繊維間に皮膜を形成する構造になりやすい傾向があり、またバインダの分布が不織布の繊維交点に集中しにくく均一になりやすい傾向がある。これによりバインダによって表面材が硬くなりにくく、また不織布の構成繊維間のバインダによって表面材の摩擦係数が高くなり、好触感な表面材を得られる傾向があることから好ましい。更に、感熱ゲル性のバインダや、感熱ゲル性の増粘剤がバインダ液に含まれていると、乾燥時の熱によりバインダ液が泡立った状態でバインダや増粘剤がゲル化することにより、乾燥時に泡が割れにくいことからバインダが不織布の構成繊維間に皮膜を形成する構造によりなりやすい傾向があり、またバインダの分布が不織布の繊維交点に集中しにくく均一になりやすい傾向がある。これによりバインダによって表面材が硬くなりにくく、また不織布の構成繊維間のバインダによって表面材の摩擦係数が高くなり、好触感な表面材を得られる傾向があることから、好ましい。
【００４２】
バインダの乾燥方法としては適宜調整するが、例えば、バインダを有する不織布をドライヤーで加熱し乾燥させることが出来る。バインダの乾燥温度は適宜調整するが、バインダ液を不織布に泡立て含浸する場合、比較的低温で乾燥したほうが、泡が割れにくくバインダが不織布の構成繊維間に皮膜を形成する構造によりなりやすい傾向があり、またバインダの分布が不織布の繊維交点に集中しにくく均一になりやすい傾向がある。これによりバインダによって表面材が硬くなりにくく、また不織布の構成繊維間に造膜したバインダによって表面材の摩擦係数が高くなり、好触感な表面材を得られる傾向があることから、６０〜１４０℃が好ましく、７０〜１３０℃がより好ましく、８０〜１２０℃が更に好ましい。特に、バインダ液に顔料が含まれている場合、バインダ液を不織布に泡立て含浸して高温で乾燥すると泡が割れてバインダの分布が繊維交点に集中し、バインダが集中した部分の色が濃くなって色むらの原因になるおそれがあることから、バインダの乾燥温度は前記温度範囲が好ましい。なお、不織布に付与するバインダ量は上述の通り、１０〜５０ｇ／ｍ２（より好ましくは２５〜４５ｇ／ｍ２、更に好ましくは３０〜４０ｇ／ｍ２）であるのが好ましい。同様に、バインダを構成する樹脂のガラス転移温度は上述の通り、−６５〜０℃（より好ましくは−６５〜−１０℃、更に好ましくは−６５〜−２０℃）であるのが好ましい。
【００４３】
このような本発明の内装用表面材は触感が優れているため、天井、ドアサイド、ピラーガーニッシュ、リヤパッケージなど自動車用；パーティションなどのインテリア用；壁装材などの建材用に、好適に使用することができる。
【実施例】
【００４４】
以下に、本発明の実施例を記載するが、本発明は以下の実施例に限定されるものではない。
【００４５】
（不織布Ａの製造）
グレーに着色したポリエステル短繊維（繊度：２．２ｄｔｅｘ、繊維長：５１ｍｍ、融点：２６０℃）を１００％用いて、カード機により開繊して一方向性繊維ウエブを形成した後、クロスレイヤーにより、繊維同士が交差した状態のクロスレイウエブを形成し、更にニードルパンチ処理を行って繊維同士を絡合した後、加熱ロールと非加熱ロールとからなる一対のロール間（スリット：０．２ｍｍ、加熱ロールの温度：１８５℃）へニードルパンチ処理を行った繊維ウエブを通過させて加熱加圧処理を施し、不織布Ａ（目付：１８０ｇ／ｍ２）を製造した。
（不織布Ｂの製造）
加熱ロールと非加熱ロールとからなる一対のロール間へニードルパンチ処理を行った繊維ウエブを通過させなかったことを除き、不織布Ａと同様にして不織布Ｂ（目付：１８０ｇ／ｍ２）を製造した。
【００４６】
（バインダ液Ａの調製）
次の配合のバインダ液Ａを調製した。
アクリル樹脂系エマルジョン：６０重量部
起泡剤：５重量部
分散顔料（黒色）：１重量部
感熱ゲル増粘剤分散液：３重量部
アンモニア水：１重量部
水：３０重量部
（バインダ液Ｂの調製）
次の配合のバインダ液Ｂを調製した。
アクリル樹脂系エマルジョン：８０重量部
起泡剤：５重量部
分散顔料（黒色）：０．７重量部
感熱ゲル増粘剤分散液：３重量部
アンモニア水：１重量部
水：１０．３重量部
（バインダ液Ｃの調製）
次の配合のバインダ液Ｃを調製した。
アクリル樹脂系エマルジョン：４０重量部
起泡剤：５重量部
感熱ゲル増粘剤分散液：３重量部
アンモニア水：１重量部
水：５１重量部
（バインダ液Ｄの調製）
次の配合のバインダ液Ｄを調製した。
アクリル樹脂系エマルジョン：２０重量部
分散顔料（黒色）：０．１重量部
アクリル系増粘剤：０．４重量部
シリコーン系消泡剤：０．５重量部
水：７９重量部
（バインダ液Ｅの調製）
次の配合のバインダ液Ｅを調製した。
アクリル樹脂系エマルジョン：１５重量部
中空粒子（平均粒子径：７３．０μｍ、熱膨張率：１１２．３％）：１重量部
分散顔料（黒色）：０．１重量部
アクリル系増粘剤：０．４重量部
シリコーン系消泡剤：０．４重量部
アンモニア水：１重量部
水：８２．１重量部
【００４７】
（実施例１）
不織布Ａの加熱ロールにより加熱加圧処理を施した主面全体に対して、バインダ液Ａをフォームウエイト１５０ｇ／Ｌに泡立てた状態で塗布した。そして、温度８０℃のドライヤーで２分間、温度１２０℃のドライヤーで２分間乾燥させて、表面材（目付：２０１ｇ／ｍ２、厚さ：１．５ｍｍ、バインダの固形分質量：２１ｇ／ｍ２）を製造した。
【００４８】
（実施例２）
不織布Ａの加熱ロールにより加熱加圧処理を施した主面全体に対して、バインダ液Ｂを泡立てた状態で、連続して２度塗布したことを除いては、実施例１と同様にして、表面材（目付：２１２ｇ／ｍ２、厚さ：１．５ｍｍ、バインダの固形分質量：３２ｇ／ｍ２）を製造した。
【００４９】
（実施例３）
不織布Ａの加熱ロールにより加熱加圧処理を施した主面全体に対して、バインダ液Ｃを泡立てた状態で塗布したことを除いては、実施例１と同様にして、表面材（目付：１９３ｇ／ｍ２、厚さ：１．５ｍｍ、バインダの固形分質量：１３ｇ／ｍ２）を製造した。
【００５０】
（比較例１）
不織布Ａにバインダ液を塗布せず、不織布Ａを表面材とした（目付：１８０ｇ／ｍ２、厚さ：１．５ｍｍ）。
【００５１】
（比較例２）
不織布Ａの加熱ロールにより加熱加圧処理を施した主面全体に対して、バインダ液Ｃを泡立てず塗布したことを除いては、実施例１と同様にして、表面材（目付：２４１ｇ／ｍ２、厚さ：１．５ｍｍ、バインダの固形分質量：６１ｇ／ｍ２）を製造した。
【００５２】
（比較例３）
不織布Ａの加熱ロールにより加熱加圧処理を施した主面全体に対して、バインダ液Ｄを泡立てず塗布したことを除いては、実施例１と同様にして、表面材（目付：２１２ｇ／ｍ２、厚さ：１．５ｍｍ、バインダの固形分質量：３２ｇ／ｍ２）を製造した。
【００５３】
（比較例４）
不織布Ｂの片面全面に対して、バインダ液Ｂを泡立てた状態で塗布し、温度１６０℃のドライヤーで４分間乾燥させたことを除いては、実施例１と同様にして、表面材（目付：２１５ｇ／ｍ２、厚さ：１．９ｍｍ、バインダの固形分質量：３５ｇ／ｍ２）を製造した。
【００５４】
（比較例５）
不織布Ａの加熱ロールにより加熱加圧処理を施した主面全体に対して、バインダ液Ｅを泡立てず塗布したことを除いては、実施例１と同様にして、表面材（目付：２０２ｇ／ｍ２、厚さ：１．３ｍｍ、バインダの固形分質量：２２ｇ／ｍ２）を製造した。
【００５５】
実施例及び比較例の表面材の、バインダを有する主面上の表面粗さ（ＳＭＤ）、平均動摩擦係数（ＭＩＵ）、実施例及び比較例の表面材の圧縮剛性（ＬＣ）及び通気度を上述の方法で測定した。
また、以下の方法により実施例及び比較例の表面材を評価した。
【００５６】
（吸音率の測定）
上述の実施例、比較例の表面材を、ブリュエル・ケアー社製の垂直入射法吸音率測定器に供し、ＪＩＳ  Ａ  １４０５−２（音響管による吸音率及びインピーダンスの測定−第２部：伝達関数法）に準じて、１０００Ｈｚ、２０００Ｈｚにおける吸音率を測定した。なお、吸音率の測定の際には、音響管に表面材を、バインダを有する主面（比較例１は加熱ロールにより加熱加圧処理を施した主面）を音の入射側にしてセットし、表面材から見て音源側の背後に空気層を設け、表面材と空気層の厚さの合計が１０ｍｍになるようにして測定した。
【００５７】
（色差の測定）
（１）上述の実施例、比較例の表面材及び不織布Ａ、不織布Ｂを、ＪＩＳ  Ｚ  ８７２２に準拠した測色機にて測色を行った。
（２）不織布Ａと実施例１〜３及び比較例２〜３・５、及び、不織布Ｂと比較例４の色差をＪＩＳ  Ｚ  ８７３０に従い測定し、ΔＥを算出した。なお、比較例１の表面材は主面上にバインダを有しないため、測定を行わなかった。
【００５８】
（色むらの評価）
上述の実施例、比較例の表面材の色むらを、以下の評価基準に従って評価した。
［評価基準］
○：色差（ΔＥ）が２．０以下である
×：色差（ΔＥ）が２．０を超える
なお、比較例１は主面上にバインダを有しないため、測定を行わなかった。
【００５９】
実施例、比較例の表面材を評価した結果を、表１に示す。
【００６０】
【表１】
2020090746.tif 000002
【００６１】
（触感評価）
上述のようにして調製した、実施例及び比較例の表面材のバインダを有する主面（比較例１は加熱ロールにより加熱加圧処理が施された側の主面）を触った際の触感を、以下の３項目で評価した。
【００６２】
＜１．なめらかでキメが細かい触感の評価＞
モニター８人に実施例及び比較例の表面材の、上述の主面を触ってもらうことで、なめらかでキメが細かい触感を覚えるか否か評価してもらい、以下の評価基準に従って評価した。
［評価基準］
○：モニター８人中６人以上がなめらかでキメが細かい触感を覚えた
×：なめらかでキメが細かい触感を覚えたのが、モニター８人中５人以下だった
【００６３】
＜２．抵抗感やヌメリ感を感じることによるしっとりとした触感の評価＞
モニター８人に実施例及び比較例の表面材の、上述の主面を触ってもらうことで、抵抗感やヌメリ感を感じることによるしっとりとした触感をどの程度感じるか５段階で評価してもらった。比較例１の表面材の加熱ロールにより加熱加圧処理が施された側の主面を触った際に感じた、抵抗感やヌメリ感を感じることによるしっとりとした触感を「３」として、該しっとりとした触感をより感じた場合には「４」、該しっとりとした触感を非常に感じた場合には「５」とした。一方、該しっとりとした触感をあまり感じなかった場合には「２」、該しっとりとした触感をまったく感じなかった場合には「１」とした。さらに、該しっとりとした触感を「１」より感じ「２」より感じなかった場合には「１．５」、該しっとりとした触感を「２」より感じ「３」より感じなかった場合には「２．５」、該しっとりとした触感を「３」より感じ「４」より感じなかった場合には「３．５」、該しっとりとした触感を「４」より感じ「５」より感じなかった場合には「４．５」とした。
そして、モニター８人が評価した数値の平均値の小数点第二位を四捨五入し、抵抗感やヌメリ感を感じることによるしっとりとした触感の評価点とした。
【００６４】
＜３．押した際の柔らかさの評価＞
モニター８人に実施例及び比較例の表面材の、上述の主面を触ってもらうことで、表面材を押した際に柔らかさを感じるか否か評価してもらい、以下の評価基準に従って評価した。
［評価基準］
○：モニター８人中６人以上が表面材を押した際に柔らかさを感じた
×：表面材を押した際に柔らかさを感じたのが、モニター８人中５人以下だった
実施例及び比較例の表面材の触感を以上の３項目で評価した結果を、表２に示す。
【００６５】
【表２】
2020090746.tif 000003
【００６６】
以上の結果より、実施例と比較例５との比較から、表面材が、表面粗さ（ＳＭＤ）が２．５以下である平滑柔軟主面を有することによって、表面材がなめらかでキメが細かく、平滑性に優れていることがわかった。
【００６７】
また、実施例と比較例１〜３との比較から、表面材が、平均動摩擦係数（ＭＩＵ）が０．４０以上である平滑柔軟主面を有することによって、表面材が抵抗感やヌメリ感を感じることによるしっとりとした触感に優れていることがわかった。
【００６８】
更に、実施例と比較例の比較から、表面材の圧縮剛性（ＬＣ）が０．５０以下であることによって、表面材を押した際の柔らかさに優れていることがわかった。
【００６９】
更に、本発明の構成を有し、かつ、通気度が５０ｃｍ３／ｃｍ２／ｓｅｃ．以下であることによって、吸音性能に優れていることがわかった。
【００７０】
更に、実施例１・２及び比較例３・５と、実施例３及び比較例２との比較から、バインダ液に顔料を含むことで、バインダと着色された繊維から構成された不織布との色差が小さくなることから表面材の色むらが少なくなり、外観品位に優れる表面材となることがわかった。更に、実施例１・２と、比較例５との比較から、顔料を含むバインダ液を泡立てた状態で不織布に塗布した際は、バインダを低温で乾燥させることで、バインダ液の泡が割れにくく、バインダの分布が均一になることで、バインダと着色された繊維から構成された不織布との色差が小さくなることから表面材の色むらが少なくなり、外観品位に優れる表面材となることがわかった。
【産業上の利用可能性】
【００７１】
本発明の内装用表面材は触感が優れているため、天井、ドアサイド、ピラーガーニッシュ、リヤパッケージなど自動車用；パーティションなどのインテリア用；壁装材などの建材用に、好適に使用することができる。